АКРИЛОВЫЕ/ЭПОКСИДНЫЕ ГИБРИДНЫЕ МАТЕРИАЛЫ ДЛЯ ПРИМЕНЕНИЯ В ЛАМИНИРУЮЩИХ АДГЕЗИВАХ

1. Ламинирующая адгезивная композиция, содержащая:
a) водную дисперсию термопластичных полимерных частиц, пропитанных эпоксидным соединением, при этом концентрация указанного эпоксидного соединения составляет от 1 до 40 процентов по массе в расчете на общую массу твердого вещества в водной дисперсии; и
b) по меньшей мере один водоэмульгируемый или вододиспергируемый эпоксидный отверждающий агент, выбранный из полиаминов, полиамидов, амидоаминов, карбоксильных функциональных сложных полиэфиров, ангидридов, меркаптанов, полимеркаптанов, циклических амидинов и их комбинаций.
2. Композиция по п. 1, отличающаяся тем, что эпоксидное соединение выбрано из группы, состоящей из диглицидилового эфира 1,2-пропандиола, диглицидилового эфира 1,4-бутандиола, диглицидилового эфира 1,6-гександиола, диглицидилового эфира поли(пропиленгликоля), диглицидилового эфира 1,4-циклогександиметанола, диглицидилового эфира 1,3-циклогександиметанола, 3’,4’-эпоксициклогексиметил-3,4-эпоксициклогексанкарбоксилата, 3,4-эпоксициклогексилоксирана, 2-(3’,4’-эпоксициклогексил)-5,1’’-спиро-3”,4”-эпоксициклогексан-1,3-диоксана, монооксида винилциклогексена, бис(3,4-эпоксициклогексилметил) адипата, диглицидилового эфира фталевой кислоты, диглицидилового эфира гексагидрофталевой кислоты, диглицидилового эфира бисфенола A (DGEBA), твердой эпоксидной смолы на основе DGEBA, феноксисмол, диглицидилового эфира бисфенола F, эпоксиноволачных смол, крезол-эпокси-новолаков и их смесей.
3. Способ, включающий:
a) смешивание эпоксидной смолы с водой с получением эпоксидной эмульсии, содержащей эпоксидные частицы с размером в диапазоне от 50 нанометров до 10 микрон;
b) смешивание эпоксидной эмульсии с водной акрилатной дисперсией с получением акрилового/эпоксидного латекса, содержащего акриловые частицы, пропитанные эпоксидной смолой; и
c) смешивание акрилового/эпоксидного латекса с отвердителем с получением адгезивной композиции.
4. Способ по п. 3, отличающийся тем, что эпоксидная смола выбрана из группы, состоящей из диглицидилового эфира 1,2-пропандиола, диглицидилового эфира 1,4-бутандиола, диглицидилового эфира 1,6-гександиола, диглицидилового эфира поли(пропиленгликоля), диглицидилового эфира 1,4-циклогександиметанола, диглицидилового эфира 1,3-циклогександиметанола, 3’,4’-эпоксициклогексиметил-3,4-эпоксициклогексанкарбоксилата, 3,4-эпоксициклогексилоксирана, 2-(3’,4’-эпоксициклогексил)-5,1’’-спиро-3”,4”-эпоксициклогексан-1,3-диоксана, монооксида винилциклогексена, бис(3,4-эпоксициклогексилметил) адипата, диглицидилового эфира фталевой кислоты, диглицидилового эфира гексагидрофталевой кислоты, диглицидилового эфира бисфенола A (DGEBA), твердой эпоксидной смолы на основе DGEBA, феноксисмол, диглицидилового эфира бисфенола F, эпоксиноволачных смол, крезол-эпокси-новолаков и их комбинации.
5. Способ по п. 3, отличающийся тем, что смешивание на стадии (a) осуществляют при температуре в диапазоне от 10 до 90°C и смешивание на стадии (b) осуществляют при температуре в диапазоне от 20 до 80°C.
6. Способ получения отвержденного ламината, включающий:
a) нанесение отверждаемой композиции по п. 1 на первую подложку;
b) сушку отверждаемой композиции;
c) ламинирование второй подложки на первую подложку с покрытием с получением ламината; и
d) отверждение ламината с получением отвержденного ламината.
7. Способ по п. 6, отличающийся тем, что первая и/или вторая подложка выбрана из группы, состоящей из полимерной пленки, металлизированной полимерной пленки, фольги, металлической фольги на полимерной подкладке, бумаги и их комбинации.